(57)【特許請求の範囲】
【請求項１】
インクを保持するインク受容層と、
前記インク受容層表面に配置され、インクを透過させ、前記インク受容層にインクを輸送するインク透過層とを有し、
前記インク透過層には無機フィラーと、非水溶性のバインダー剤と、界面活性剤とが含有された記録用シートであって、
前記無機フィラーと前記バインダー剤とを主成分とする非水溶性成分１００重量部に対して前記界面活性剤が１０重量部以上１００重量部以下の範囲で前記インク透過層に含有されており、
前記インク透過層に含有された前記界面活性剤はアミン系化合物を主成分とするノニオン性の界面活性剤であり、
前記インク受容層にはカチオン性の樹脂が含有され、
前記無機フィラーはシリカからなることを特徴とする記録用シート。
【請求項２】
前記アミン系化合物はその構造中にエーテル結合が含まれる請求項１記載の記録用シート。
【請求項３】
前記バインダー剤はポリエステル樹脂を主成分とする請求項１又は請求項２のいずれか１項記載の記録用シート。
【請求項４】
前記インク受容層には前記カチオン基を有する化合物とは異なる親水性の樹脂が含有された請求項１乃至請求項３のいずれか１項記載の記録用シート。
【発明の詳細な説明】
【０００１】
【発明の属する技術分野】
本発明は、例えばインクによる記録に用いられる記録用シートに関し、特に、顔料インクを用いた場合のインクジェットプリンタ印刷に適した記録用シートに関する。
【０００２】
【従来の技術】
従来、コンピューターやワードプロセッサーなどの出力プリンターとして、ワイヤードット記録方式、感熱発色記録方式、感熱溶融転写記録方式、感熱昇華転写記録方式、電子写真記録方式、インクジェット記録方式などの種々の方式が用いられている。
【０００３】
これらのうちインクジェット記録方式は、記録用シートとして上質紙を用いることが可能である上、他の記録方式に比べて印刷コストが安い、印刷時の騒音が少ない、印刷装置が小型である、印刷速度が速いとなどの優れた特徴を有しており、近年、その用途が急速に広がっている。
【０００４】
このようなインクジェット記録方式に用いられる記録用シートには種々のものが提案されている。
図５（ａ）の符号１１０はインクジェット記録方式に用いられる記録用シートの一例を示している。
【０００５】
この記録用シート１１０は透明な基体１１１と、基体１１１表面に形成されたインク受容層１１２と、インク受容層１１２表面に形成されたインク透過層１１３とを有している。
【０００６】
このような記録用シート１１０に対しインクジェット記録を行う場合には、インクジェットプリンタのノズルからインク透過層１１３の表面へ向けてインク１１４を噴射する（図５（ａ））。
【０００７】
このような記録用シート１１０のインク透過層１１３には、一般に無機フィラーや有機フィラーなどが添加されており、インク透過層１１３のバインダー剤となる樹脂中にこれらのフィラー粒子が分散されると、フィラーの粒子間の間隙によって、インク透過層１１３内に多孔質構造が形成される。
【０００８】
インク透過層１１３表面に着弾したインク１１４は、この多孔質構造の空孔を通ってインク透過層１１３表面から内部へ浸透する。
インク透過層１１３内に浸透したインク１１４はインク透過層１１３内で更に深さ方向に浸透し、インク受容層１１２に到達するとインク受容層１１２に吸収される。
【０００９】
インク受容層１１２に吸収されたインクは、透明な基体１１１のインク受容層１１２を有しない面からドット１１７として観察され、これらドット１１７の集合体が印刷画像として観察される（図５（ｂ））。
このような記録用シート１１０は、近年、オーバーヘッドプロジェクターや電飾広告などに盛んに使用されている。
【００１０】
また、特開昭６２−２８００６８公報に記載されているように、インク透過層１１３に界面活性剤を添加すれば、特に着色剤として染料を用いた染料インクに対するインク透過性をより向上させることが可能である。
【００１１】
しかしながら、インク中に溶解した状態で存在する染料とは異なり、インク中で粒子として存在する顔料を着色剤として用いたインクは、着色剤である顔料が上記のようなインク透過層１１３内に浸透され難く、顔料がインク透過層内に滞積されてしまう。
【００１２】
その結果、インク受容層１１２に吸収される着色成分の量が少なくなってしまい、基体１１０表面から観察される画像（反射画像）の印刷濃度が低くなってしまう。
【００１３】
また、この記録用シート１１０のインク透過層１１３には、疎水性の有機フィラーが用いられているが、このような有機フィラーは一般に無機フィラーに比べて高価であり、記録用シート１１０全体のコストが高くなってしまう。
【００１４】
疎水性有機フィラーの代わりに安価なシリカを用いることは容易に考案されるが、シリカはその表面がシラノ−ル基のような親水性基で覆われ、水性インクに対して親和性を有しているため、インクジェットプリンタに一般に用いられる水性インクはインク透過層１１３内で深さ方向だけでは無く、横方向にも浸透し、インク透過層１１３内で拡散されてしまう。
【００１５】
インクが広く拡散されると、インク透過層１１３中で異なるインク１１４同士が混ざりあい、その結果、印刷画像のドット１１７が重なり合い、その重なりあった部分が印刷画像の滲み（バンディング）として観察されてしまう。
【００１６】
【発明が解決しようとする課題】
本発明は、このような従来の技術の課題を解決するためになされたもので、染料インクはもとより顔料インクを使用した場合にも、基体側から観察される印刷濃度が高く、精細画質が得られる安価な記録用シートを製造する技術を提供する。
【００１７】
【課題を解決するための手段】
上記課題を解決するために、請求項１記載の発明は、インクを保持するインク受容層と、前記インク受容層表面に配置され、インクを透過させ、前記インク受容層にインクを輸送するインク透過層とを有し、前記インク透過層には無機フィラーと、非水溶性のバインダー剤と、界面活性剤とが含有された記録用シートであって、前記無機フィラーと前記バインダー剤とを主成分とする非水溶性成分１００重量部に対して前記界面活性剤が１０重量部以上１００重量部以下の範囲で前記インク透過層に含有されており、
前記インク透過層に含有された前記界面活性剤はアミン系化合物を主成分とするノニオン性の界面活性剤であり、前記インク受容層にはカチオン性の樹脂が含有され、前記無機フィラーはシリカからなることを特徴とする記録用シートである。
請求項２記載の発明は、請求項１記載の記録用シートであって、前記アミン系化合物はその構造中にエーテル結合が含まれる記録用シートである。
請求項３記載の発明は、請求項１又は請求項２のいずれか１項記載の記録用シートであって、前記バインダー剤はポリエステル樹脂を主成分とする記録用シートである。
請求項４記載の発明は、請求項１乃至請求項３のいずれか１項記載の記録用シートであって、前記インク受容層には前記カチオン基を有する化合物とは異なる親水性の樹脂が含有された記録用シートである。
【００１８】
本発明は上記のように構成されており、本発明の記録用シートのインク透過層には、無機フィラーとバインダー剤（本発明ではバインダー剤として非水溶性の樹脂を用いる）とを主成分とする非水溶性成分１００重量部に対して１０重量部以上と多量な界面活性剤が添加されており、このようなインク透過層に印字されたインクは深さ方向に直進して浸透され、横方向には拡散されないので、本発明の記録用シートに形成される印刷画像には滲みが生じ無い。
【００１９】
一般に、着色剤として用いられる顔料はインク中で粒子として存在するので、顔料インクは染料インクに比べ深さ方向に浸透する速度が遅く、インクの横方向への拡散が生じやすいが、本発明ではインク透過層のインク拡散性が抑制されているため、顔料インクを用いた場合でも印刷画像に滲みが生じない。
【００２０】
このように本発明の記録用シートを用いれば、顔料インクを用いた場合でも滲みがない印刷画像を形成することができる。
【００２１】
更に、本発明の記録用シートのインク受容層にカチオン基を有する化合物を含有させれば、インク受容層内でのインク定着性が向上するのでインク透過層とインク受容層との境界面やインク受容層内でもインクの滲みが生じ難くなり、より高品質の印刷画像を形成することができる。
【００２２】
【発明の実施の形態】
本発明の記録用シートの一例をその製造工程と共に図面を用いて説明する。
先ず、カチオン基を有する樹脂（ここでは変性ウレタン樹脂（大日本インキ化学（株）社製の商品名「ＩＪ６０」、固形分１５％）を用いた）４０重量部に対し、この樹脂とは異なる親水性の樹脂（ここではポリビニルピロリドン（ＢＡＳＦ社製の商品名「ルビスコールＫ−９０」）を用いた）６重量部と、水酸化アルミニウム（昭和電工（株）社製の商品名「Ｈ４２」）３重量部と、イオン交換水５１重量部とを添加し、これらをジャーミルで３時間攪拌することによりインク受容層用の塗工液を得た。
【００２３】
図１（ａ）の符号１１はポリエチレンテフタレート樹脂から成る透明な基体を示しており（ここでは東洋紡（株）社製の商品名「コスモシャインＡ４１００」（膜厚１００μｍ、片面易接着処理済み）を用いた）、この基体１１の表面に上記工程で作成したインク受容層用の塗工液をバーコーターを用いて塗布し、次いで熱風循環式オーブンによって１２０℃で３分間乾燥させ、インク受容層１２を形成した（同図（ｂ））。ここでは乾燥後の厚さが１３μｍになるようにインク受容層１２を形成した。
【００２４】
次に、メチルエチルケトン５６重量部とシクロヘキサン１４重量部とを混合し、溶剤とした。この溶剤をディゾルバーで攪拌しながら、バインダー剤であるポリエステル樹脂（東洋紡（株）社製の商品名「バイロン２００」）を１５重量部添加し、２時間攪拌してポリエステル樹脂が溶媒に溶解された状態の樹脂液を作成した。
【００２５】
この樹脂液に無機フィラーとしてシリカ（水沢化学（株）社製の商品名「ミズカシルＰ５２７」、平均粒径１．６μｍ）１５重量部と、アミン系の化合物からなるノニオン性界面活性剤であるポリオキシエチレン（以下ＰＯＥと略記する）オレイルアミン（日光ケミカルズ（株）社製の商品名「ＴＡＭＮＯ−５」）１０重量部とを添加した後、更に１時間攪拌し、インク透過層用の塗工液を作成した。
【００２６】
次に、図１（ｂ）で示した状態のインク受容層１２表面に上記工程で作成したインク透過層用の塗工液をワイヤーバーを用いて塗布し、次いで、全体を熱風循環式オーブンを用いて１２０℃で３分間乾燥させ、インク透過層１３を形成した（同図（ｃ））。ここでは乾燥後の厚さが１２μｍになるようにインク透過層１３を形成した。
【００２７】
同図（ｃ）の符号１０はインク透過層１３が形成された状態の本発明の記録用シートを示している。
次に、顔料インクが充填されたインクジェットプリンタ（ローランド（株）社製の商品名「ＦＪ−４０」）を用い、上記工程で形成された記録用シート１０のインク透過層１３表面に所定の印刷画像（８パターンの各人物画像）を印刷した。
【００２８】
それらの印刷画像が印刷された状態の記録用シート１０を用い、下記に示す「印刷濃度」、「透過画像バンディング」の各評価試験を行った。これらの結果を下記表１に実施例１として示す。
【００２９】
〔印刷濃度〕
上記印刷画像について、基体１１のインク受容層１２及びインク透過層１３が形成されていない面から画像（反射画像）を目視により観察した。ここでは、記録用シート１０から３０ｃｍ離れた距離で観察を行った。
【００３０】
その反射画像の色濃度が濃い場合を『○』、印刷画像の色濃度が低い場合を『×』とし、それらの結果を下記表１に記載した
〔透過画像バンディング〕
記録用シート１０のインク透過層１３が形成された面を光源に向けて配置したときに、この記録用シート１０のインク受容層１２及びインク透過層１３が形成されていない面から観察される画像（透過画像）の滲み（バンディング）の有無を目視により観察した。
【００３１】
ここでは、記録用シート１０から観察を行う位置までの距離をそれぞれ変化させて観察を行い、その距離が３０ｃｍ未満のときでも滲みが確認されないものを『○』、その距離が３０ｃｍ未満のときには滲みが確認されるが、３０ｃｍ以上１ｍ未満のときには滲みが確認されないものを『△』、その距離が１ｍ未満のときには滲みが確認されるが、１ｍ以上のときには滲みが確認されないものを『×』とし、それらの結果を下記表１に記載した。
【００３２】
【表１】
0003704275.tif 000002
【００３３】
＜実施例２〜７＞
実施例１に用いた界面活性剤に代え、上記表１に示した６種類のノニオン性界面活性剤を用い、各界面活性剤と実施例１と同じ樹脂液と実施例１と同じ無機フィラーとをそれぞれ実施例１と同じ重量比率で混合し、実施例１と同じ工程で６種類のインク透過層用の塗工液を作成した。
【００３４】
これら６種類のインク透過層用の塗工液をそれぞれ図１（ｂ）で示した状態のインク受容層１２の表面に、実施例１と同じ工程で塗布、乾燥してインク透過層１３を形成し、実施例２〜７の記録用シート１０を作成した。
【００３５】
ノニオン性界面活性剤として、実施例２〜４ではアミン系化合物を主成分とするノニオン性界面活性剤を用い、実施例２ではＰＯＥ（１５）オレイルアミン（日光ケミカルズ（株）社製の商品名「ＴＡＭＮＯ−１５」）を、実施例３ではＰＯＥ（５）ステアリルアミン（日光ケミカルズ（株）社製の商品名「ＴＡＭＮＳ−５」）を、実施例４ではＰＯＥ（１０）ステアリルアミン（日光ケミカルズ（株）社製の商品名「ＴＡＭＮＳ−１０」）をそれぞれ用いた。
【００３６】
また、実施例５ではジアミン系化合物であるＰＯＥ（８）ステアリルプロピレンジアミン（日光ケミカルズ（株）社製の商品名「ＴＡＭＮＳ−８」）を、実施例６では分子中にエーテル結合を有するアミン系化合物であるＰＯＥ（２）ラウリルアミノエーテル（松本油脂製薬（株）社製の商品名「ＴＢ１２８」）を、実施例７ではその分子中にエーテル結合を有するアミン系化合物であるＰＯＥ（１０）ラウリルアミノエーテル（松本油脂製薬（株）社製の商品名「ゾンデスＡＬ−１０」）をそれぞれノニオン性界面活性剤として用いた。
【００３７】
これら実施例２〜７の記録用シート１０を実施例１と同じ工程でそれぞれ印刷画像の印刷に用い、実施例１と同じ条件で「印刷濃度」、「透過画像バンディング」の各評価試験を行った。これらの評価結果を上記表１に示した。
【００３８】
＜比較例１〜４＞
実施例１に用いた界面活性剤に代え、上記表１に示した３種類のアニオン性またはカチオン性の界面活性剤を用い、各界面活性剤と実施例１と同じ無機フィラーと、実施例１と同じ樹脂液とをそれぞれ実施例１と同じ重量比率で混合し、実施例１と同じ工程で調整して４種類のインク透過層用の塗工液を作成した。
【００３９】
これら４種類のインク透過層用の塗工液をそれぞれ図１（ｂ）に示した状態のインク受容層の表面に実施例１と同じ工程で塗布、乾燥してインク透過層を形成し、比較例１〜４の記録用シートを得た。
【００４０】
界面活性剤として、比較例１ではアニオン性界面活性剤であるアルキルエーテルサルフォートＴＥＡ塩（日本油脂（株）社製の商品名「パーソフトＳＦＴ」）を、比較例２ではアニオン性界面活性剤であるポリカルボン酸（花王（株）社製の商品名「ホモゲノールＬ９５」）を、比較例３ではカチオン性界面活性剤であるオクタデシルトリメチルアンモニウムクロライド（日本油脂（株）社製の商品名「カチオンＡＢ」）を、比較例４ではカチオン性界面活性剤であるアルキルジメチルベンジルアンモニウムクロライド（日本油脂（株）社製の商品名「カチオンＦ２−３５Ｒ」）をそれぞれ用いた。
【００４１】
＜比較例５＞
実施例１と同じ工程で調整した樹脂液８５重量部に、実施例１に用いた無機フィラーを１５重量部添加し、実施例１と同じ工程で界面活性剤が含有されていないインク透過層用の塗工液を作成した。
【００４２】
この塗工液を図１（ｂ）で示した状態のインク受容層の表面に実施例１と同じ工程で塗布後、乾燥し、界面活性剤が含有されていないインク透過層を形成し、比較例５の記録用シートを得た。
【００４３】
これら比較例１〜５の記録用シートを実施例１と同じ工程でそれぞれ印刷画像の印刷に用い、実施例１と同じ条件で「印刷濃度」、「透過画像バンディング」の各評価試験に用いた。これらの評価結果を上記表１に示した。
【００４４】
上記表１から明らかなように、実施例１〜７では「透過画像バンディング」「印刷濃度」に高い評価が得られた。比較例１、５では「印刷濃度」には良好な結果が得られたが印刷画像（透過画像）に滲みが確認された。
また、比較例２〜４では基体１１印刷濃度が低い上、観察される透過画像が白くぼやけていた。
【００４５】
【実施例】
＜実施例８〜１２＞
実施例１と同じ溶剤７０重量部に実施例１と同じバインダー剤１５重量部と実施例１と同じ無機フィラー１５重量部とを添加し、更に、実施例６と同じ界面活性剤（ＰＯＥ（２）ラウリルアミノエーテル）を下記表２に示したように３重量部以上３０重量部以下の範囲で添加し、実施例１と同じ工程で５種類のインク透過層用の塗工液を作成した。
【００４６】
これらの塗工液を図１（ｂ）で示した状態のインク受容層１２表面に、実施例１と同じ工程でそれぞれ塗布した後、乾燥させ、各インク透過層１３を形成し、実施例８〜１２の記録用シート１０を作成した。
【００４７】
これらの記録用シート１０を用い、実施例１と同じ条件で印刷画像を形成し、各試験片を作成した。これらの試験片を用い、実施例１と同じ条件で「透過画像バンディング」と、下記に示す「塗膜接着性試験」とを行った。これらの評価結果を下記表２に示す。
【００４８】
〔塗膜接着性試験〕
記録用シート１０表面に実施例１と同じ条件で印刷画像の印刷を行った後、インク透過層１３の印刷画像が形成された面（インクの塗布部分）に透明粘着テープの粘着面を貼着した後、これを剥離した。
インク透過層１３の透明粘着テープが貼着された部分が剥離しなかったものを『○』、剥離したものを『×』として評価する。
【００４９】
【表２】
0003704275.tif 000003
【００５０】
＜比較例６、７、８＞
実施例１と同じ溶剤７０重量部に実施例１と同じバインダー剤１５重量部と実施例１と同じ無機フィラー１５重量部とを添加し、更に、実施例６と同じ界面活性剤（ＰＯＥ（２）ラウリルアミノエーテル）を下記表２に示したように３重量部未満もしくは３０重量部を超える範囲で添加し、実施例１と同じ工程で５種類のインク透過層用の塗工液を作成した。
【００５１】
これらの塗工液を図１（ｂ）で示した状態のインク受容層表面に実施例１と同じ工程でそれぞれ塗布した後、乾燥させ、各インク透過層を形成し、比較例６、７、８の記録用シートを作成した。
【００５２】
これら比較例６、７、８の記録用シートを用い、実施例１と同じ条件で印刷画像を形成した後、実施例８〜１２と同じ条件で、「透過画像バンディング」、「塗膜接着性試験」の各評価試験を行った。これらの評価結果を上記表２に示した。
【００５３】
上記表２に示されるように、無機フィラーとバインダー剤からなる非水溶性成分３０重量部に対して、ノニオン性界面活性剤の添加量が３重量部以上３０重量部以下の範囲にある実施例８〜１２では比較例６、７、８に比べ、「透過画像バンディング」に優れた結果が得られた。
【００５４】
特に、非水溶性成分３０重量部に対してノニオン性界面活性剤の添加量が３重量部以上２０重量部以下の範囲にある実施例８〜１１では「塗膜接着性試験」においても優れた結果が得られた。
【００５５】
【実施例】
上記実施例７及び比較例５の記録用シート１０のインク透過層１３表面に、それぞれ異なる３種類の顔料インクを用いて印刷画像を形成した。これらの記録用シート１０のインク透過層１３表面（印刷面）から観察されるドットと、基体１１のインク受容層１２及びインク透過層１３が形成されていない面（観察面）から観察されるドットのそれぞれの径の大きさを測定した。
【００５６】
図２のグラフはイエローの顔料インクを、図３のグラフはシアンの顔料インクを、図４のグラフはマゼンタの顔料インクをそれぞれ用いた場合の各ドット径を示しており、それぞれのグラフの縦軸は横軸の位置に記載した実施例７と比較例５のドット径を示している。
【００５７】
図２〜４のグラフから明らかなように、実施例７の記録用シート１０に形成された印刷画像のドットは比較例５の記録用シートに形成されたものに比べ、観察面と印刷面とから観察されるドット径が近似しており、インク透過層１３に着弾されたインクがインク透過層１３及びインク受容層１２内で拡散せず、深さ方向に直進して透過されたことが確認された。
【００５８】
【実施例】
＜実施例１３〜１５、参考例１〜４＞
本発明の記録用シート１０の他の実施例を下記に説明する。
先ず、実施例１〜１２に用いたものとは異なる水溶性の樹脂（ここではカチオン基を有する樹脂である水溶性の変性ウレタン樹脂（大日本インキ化学（株）社製の商品名「ＩＪ５０」）を用いた）の水溶液をインク受容層用の塗工液とし、このインク受容層用塗工液を図１（ａ）に示した状態の基体１１表面に実施例１と同じ工程で塗布、乾燥させ、インク受容層１２を形成した。
【００５９】
更に、このインク受容層１２表面に実施例１と同じインク透過層用塗工液を実施例１と同じ工程で塗布、乾燥させ、インク透過層１３を形成し、記録用シート１０を得た（実施例１３）。
【００６０】
また、上記実施例１３で用いた変性ウレタン樹脂に代え、６種類の樹脂、すなわち、変性ポリビニルアルコール（クラレ（株）社製の商品名「ＣＭ３１８」、アクリル共重合体（大阪有機化学工業（株）社製の商品名「ＩＪＡＰ４８０」）、水溶性ポリエステル（高松油脂（株）社製の商品名「ＮＳ１２２Ｌ」）、けん価度が９９のポリビニルアルコール（クラレ（株）社製の商品名「ＰＶＡ１１７」）、変性ポリビニルアルコール（クラレ（株）社製の商品名「ＫＭ１１８」、又は、上記の水溶性ポリエステルとは異なる種類の水溶性ポリエステル（高松油脂（株）社製の商品名「ＮＳ３００Ｌ」）のいずれか１種類の樹脂を用いて、６種類のインク受容層用塗工液を作成した。
【００６１】
これらのインク受容層用塗工液を用いて上記実施例１３と同じ工程で基体１１表面にインク受容層１２を形成した後、これらのインク受容層１２表面に実施例１と同じインク透過層１３を形成し、各記録用シート１０を作成した（実施例１４〜１５、参考例１〜４）。
【００６２】
これら実施例１３〜１５、参考例１〜４の記録用シート１０を用いて実施例１と同じ条件で印刷画像を形成し、各試験片を作成した。
これらの試験片を、下記に示す「透過画像バンディング」、「反射画像バンディング」、「バンディング総合評価」の各評価試験に用いた。
【００６３】
〔透過画像バンディング〕
記録用シート１０のインク透過層１３が形成された面を光源に向けて配置し、この記録用シート１０のインク受容層１２及びインク透過層１３が形成されていない面から観察される画像（透過画像）の滲み（バンディング）の有無を目視により観察した。
【００６４】
ここでは、記録用シート１０から観察を行う位置までの距離をそれぞれ変化させて観察を行い、その距離が３０ｃｍ未満のときでも滲みが確認されないものを『○』、その距離が３０ｃｍ未満のときには滲みが確認されるが、３０ｃｍ以上１ｍ未満のときには滲みが確認されないものを『△』、その距離が１ｍ未満のときには滲みが確認されるが、１ｍ以上のときには滲みが確認されないものを『×』とし、下記表３にそれらの結果を記載した。
【００６５】
〔反射画像バンディング〕
ＯＨＰを用いずに、室内灯の下で各試験片に形成された印刷画像を記録用シート１０のインク受容層１２及びインク透過層１３を有しない面から目視により観察し、光の反射によって観察される画像（反射画像）の滲みの有無を目視により確認した。ここでは記録用シート１０から３０ｃｍ離れた位置で観察を行った。
【００６６】
この反射画像に滲みが確認されないものを『○』、滲みが確認できるものを『×』とし、下記表３にそれらの結果を記載した。
【００６７】
【表３】
0003704275.tif 000004
【００６８】
＜比較例９＞
上記参考例１と同じインク受容層用塗工液を用いて基体上にインク受容層を形成した後、上記比較例５に用いたものと同じ界面活性剤が添加されていないインク透過層用塗工液を用いて、実施例１と同じ工程でインク透過層を形成し、比較例９の記録用シートを得た。
【００６９】
この記録用シートに実施例１と同じ条件で印刷画像を形成して試験片を作成し、この試験片を上記実施例１３〜１５、参考例１〜４と同じ条件で「透過画像バンディング」、「反射画像バンディング」の各評価試験に用いた。これらの評価結果を上記表３に示した。
【００７０】
尚、化合物中にカチオン基を有し、水溶液中で正の電荷を持つもの（ポリカチオン）をカチオン性の樹脂、化合物中にアニオン基を有し、水溶液中で負の電荷を持つもの（ポリアニオン）をアニオン性の樹脂、水溶液中で電荷を有しないものをノニオン性の樹脂とすると、実施例１３で用いた変性ウレタン樹脂と、実施例１４で用いた変性ポリビニルアルコールと、実施例１５で用いたアクリル共重合体はカチオン性の樹脂、参考例１で用いたポリエステルと、参考例２で用いたポリビニルアルコールはノニオン性の樹脂、参考例３に用いた変性ポリビニルアルコールと、参考例４に用いたポリエステルはアニオン性の樹脂となる。
【００７１】
上記表３から明らかなように、インク受容層１２にカチオン性の樹脂を用いた実施例１３〜１５では、アニオン性又はノニオン性の樹脂を用いた参考例１〜４及び比較例９に比べ、反射画像、透過画像共にバンディングが見られず、良好な結果が得られた。
【００７２】
これは、カチオン性の樹脂を用いた実施例１３〜１５では、カチオン性の樹脂がインク着色剤を定着させる定着剤としても機能し、インク受容層１２のインク着色成分の定着性が向上されためと推測される。
【００７３】
このように、アミン系のノニオン界面活性剤が添加されたインク透過層１３とカチオン性の樹脂が添加されたインク受容層１２とを有する記録用シート１０では、インク受容層１２内とインク透過層１３内の両方で滲みが生じ難いので、より高品質な印刷画像が得られることが確認された。
【００７４】
以上は基体１１としてポリエチレンテフタレートを用いる場合について説明したが、本発明はこれに限定されるものでは無い。
【００７５】
基体１１の材質としては、例えば、ポリエチレンナフタレート等のポリエステル、ポリエチレン、ポリプロピレン等のポリオレフィン、ポリ塩化ビニル、ポリスチレン、ポリメチルメタクレート、ポリカーボネイト、透明紙、酢酸セルロース、ポリアクリレート、ポリエーテルスルホン等を用いることができる。
【００７６】
特に、ＯＨＰ用の記録用シートとしては、基体１１の材質にポリエチレンテフタレート、硬質ポリ塩化ビニル、ポリプロピレン、トリアセテートなどを用いると良い。
基体１１の厚さも特に限定されるものではないが、一般的には５０〜２００μｍである。
【００７７】
また、インク受容層１２が十分に堅牢なものであれば特に基体１１を用いる必要が無く、インク受容層１２とその表面に形成されたインク透過層１３からなる２層構造の記録用シート１０を得ることが可能である。
【００７８】
また、上記実施例１〜１５、参考例１〜４ではインク透過層１３に添加される無機フィラーとしてシリカを用いたが本発明はこれに限定されるものでは無く、例えば、アルミナゾル、擬ベーマイトゾル、タルク、カオリン、クレー、酸化亜鉛、酸化錫、酸化アルミニウム、水酸化アルミニウム、炭酸カルシウム、チタンホワイト、硫酸バリウム、二酸化チタン、珪酸アルミニウム、珪酸マグネシウム、酸化マグネシウム、スメクタイト、ゼオライト、珪藻土などを用いることができる。
【００７９】
また、上記のような無機フィラーの代わりにポリウレタン、ポリアクリル、フェノキシ、ＳＩＳなどの樹脂を用いることも可能である。
【００８０】
更に、インク透過層１３に用いるバインダー剤の主成分もポリエステルに限定されるものでは無く、ポリエチレン、ポリスチレン、ポリメタクリレート、エラストマー、エチレン‐酢酸ビニル共重合体、スチレン‐アクリル共重合体、ポリアクリル、ポリビニルエーテル、ポリアミド、ポリオレファン、ポリシリコーン、グアナミン、ポリテトラフルオロエチレン、なども用いることができる。
【００８１】
尚、本発明の記録用シート１０のインク受容層１２に用いることができる樹脂としては親水性の樹脂であれば種々のものを用いることが可能である。
【００８２】
インク受容層１２に高いインク吸収性を付与するためには、水を吸収して体積が増える性質を有する水溶性或いは親水性の樹脂を用いることが望ましく、例えば、アルブミン、ゼラチン、カゼイン、デンプン、アラビアゴム、アルギン酸ソーダ、カルボキシメチルセルロース、ヒドロキシエチルセルロース、ポリアミド、ポリエチレン、ポリビニルピロリドン、ポリビニルアルコール、ポリビニルアセタール、メラニン、ポリエステル、ポリアクリル、ポリウレタン、ポリアリルアミン等を用いることができる。
【００８３】
また、上記表３から明らかなように、インク受容層１２にカチオン基を有するカチオン性樹脂を添加した場合により優れた記録用シート１０を得ることができる。
【００８４】
本発明に用いられるカチオン基を有する化合物は樹脂に限定されるものでは無く、例えば、カチオン性界面活性剤やその粒子表面にカチオン基を露出させたフィラーなども用いることが可能である。
【００８５】
また、本発明のインク透過層１３及びインク受容層１２用の塗工液を塗布する際には、ワイヤーバーやバーコーターだけではなく、ナイフコータ、グラビアコータ等の種々のコーティング装置を用いることができる。
【００８６】
また、本発明の記録用シート１０は特に顔料インクを用いる場合に優れた印刷結果が得られるが、本発明はこれに限定されるものでは無い。本発明の記録用シートを用いれば、顔料インクだけでは無く、染料インクを用いた場合でも印刷品質の良い印刷画像を形成することが可能である。
【００８７】
【発明の効果】
以上述べたように本発明によれば、顔料インクを用いた場合でも印刷画像に滲みが生じ難く、発色濃度が高い記録用シートを得ることができる。
【図面の簡単な説明】
【図１】（ａ）〜（ｃ）：本発明の記録用シートを製造する工程図
【図２】イエローインクを用いた場合のドットの状態を説明するための図
【図３】シアンーインクを用いた場合のドットの状態を説明するための図
【図４】マゼンタインクを用いた場合のドットの状態を説明するための図
【図５】（ａ）、（ｂ）：従来技術の記録用シートを説明するための図
【符号の説明】
１０……記録用シート
１１……基体
１２……インク受容層
１３……インク透過層
【図１】
0003704275.tif 000005
【図２】
0003704275.tif 000006
【図３】
0003704275.tif 000007
【図４】
0003704275.tif 000008
【図５】
0003704275.tif 000009